(57)【要約】【課題】アンチモン化合物を含有することなく、十分な難燃性と柔軟性を有し、かつ耐熱性に優れる塩化ビニル系樹脂組成物、並びにこれを用いた環境にやさしい電線及びケーブルを提供する。【解決手段】塩化ビニル系樹脂１００質量部に対し、可塑剤を５５〜７０質量部、金属水和物を２０〜６５質量部、及びポリテトラフロオロエチレンを０．３〜３質量部含有し、前記ポリテトラフロオロエチレンは、フィブリル形成性のポリテトラフロオロエチレン及び非フィブリル形成性のポリテトラフロオロエチレンを含む塩化ビニル系樹脂組成物。【選択図】図１
2015074709.tif 000002
【特許請求の範囲】
【請求項１】
塩化ビニル系樹脂１００質量部に対し、可塑剤を５５〜７０質量部、金属水和物を２０〜６５質量部、及びポリテトラフロオロエチレンを０．３〜３質量部含有し、
前記ポリテトラフロオロエチレンは、フィブリル形成性のポリテトラフロオロエチレン及び非フィブリル形成性のポリテトラフロオロエチレンを含むことを特徴とする塩化ビニル系樹脂組成物。
【請求項２】
前記ポリテトラフロオロエチレンを構成する粒子は、フィブリル形成性の高分子量ポリテトラフロオロエチレンからなる芯部と、非フィブリル形成性の低分子量ポリテトラフロオロエチレンからなる最外の殻部とを含む複層構造を有することを特徴とする請求項１に記載の塩化ビニル系樹脂組成物。
【請求項３】
前記ポリテトラフロオロエチレンは、フィブリル化された状態で分散されていることを特徴とする請求項１又は請求項２に記載の塩化ビニル系樹脂組成物。
【請求項４】
前記金属水和物の全部又は一部が、ハイドロタルサイト、水酸化アルミニウムのいずれか又はそれらの混合物であることを特徴とする請求項１〜３のいずれか１項に記載の塩化ビニル系樹脂組成物。
【請求項５】
前記可塑剤の全部又は一部が、トリメリット酸トリ２−エチルヘキシル、トリメリット酸トリｎ−オクチルのいずれか又はそれらの混合物であることを特徴とする請求項１〜４のいずれか１項に記載の塩化ビニル系樹脂組成物。
【請求項６】
請求項１〜５のいずれか１項に記載の塩化ビニル系樹脂組成物が被覆されていることを特徴とする電線。
【請求項７】
請求項１〜５のいずれか１項に記載の塩化ビニル系樹脂組成物がシースとして被覆されていることを特徴とするケーブル。
【請求項８】
難燃剤を含有しない易燃性樹脂組成物が導体上に被覆されてなる線心１本又は当該線心２本以上を撚り合せたもので構成されるケーブルコアを有する請求項７に記載のケーブル。
【請求項９】
前記ケーブルコアの周りに金属の遮蔽層を有する請求項８に記載のケーブル。
【発明の詳細な説明】
【技術分野】
【０００１】
本発明は、難燃性の塩化ビニル系樹脂組成物、並びに当該樹脂組成物が被覆された電線及びケーブルに関するものである。
【背景技術】
【０００２】
電気・電子機器の内部や機器間の配線に使用される電線・ケーブルには高い難燃性(例えば、ＵＬ規格のＶＷ−１試験に合格すること)が求められる。その中でも、導体上に絶縁体が被覆されて１つの線心を構成し、１つ又は２つ以上の線心の周りに金属の遮蔽層とシース被覆を有する構造のケーブル（図１及び図２参照）等においては、高い信号伝送特性が求められるものもある。そのようなケーブルの絶縁体材料には低い誘電率が望まれるため、無機物の難燃剤を含有しないポリエチレンのような易燃性の樹脂組成物が用いられる。このようなケーブルの難燃性を確保するためには、より高い難燃性がシース材料に求められる。
【０００３】
一方で、電気・電子機器の内部や機器間の配線に使用される電線・ケーブルには、配線性や機器使用時の取扱性が良いように柔軟性が求められることが多い。ケーブルの柔軟性は、シース材料の柔軟性に大きく影響される。
【０００４】
このように、電気・電子機器の内部や機器間の配線に使用される電線・ケーブルでは、シース材料（絶縁電線では絶縁体材料）に高い難燃性と柔軟性の両立が求められる。
【０００５】
このような要求を満たす材料として、ポリ塩化ビニル樹脂組成物が考えられる。一般に電線・ケーブルの被覆材にポリ塩化ビニル樹脂組成物が多く用いられるのは、機械特性、耐熱性、耐寒性、電気絶縁性、難燃性、加工性、経済性のバランスが良く、しかも、可塑剤、安定剤、難燃剤等の配合比を変えることによりこれらの特性を調整できるという特徴によるものである。
【０００６】
ポリ塩化ビニル樹脂組成物の柔軟性を高めるには、可塑剤の配合比を大きくすればよいが、可燃性液体である可塑剤の配合比を大きくすると組成物の難燃性が低下する。そのため、電線・ケーブルの被覆材には、三酸化アンチモンを単独又は他のものと併用で難燃剤として含有するポリ塩化ビニル樹脂組成物が用いられてきた（特許文献１参照）。とりわけ、上記のように高い難燃性と柔軟性の両立が求められる場合には、三酸化アンチモンを大量に含有する組成物が用いられてきた。
【０００７】
しかし、アンチモン化合物は環境や人体に対する悪影響への懸念から、近年、使用が控えられる傾向にある。例えば、三酸化アンチモンは皮膚や粘膜に対する弱い刺激性が認められ、劇物に指定されている。さらに、鉱物資源としてのアンチモンは産地が偏在していることや、需給が逼迫する傾向にあることから、供給不安定、価格上昇といったリスクが大きくなってきている。
【０００８】
こうしたなか、アンチモン化合物を含有しない難燃性の被覆材が求められている。その例としては、塩化ビニル系ポリマーに、ヒドロキシ錫酸亜鉛及びほう酸亜鉛を添加して難燃性を高める手法が知られている（特許文献２参照）。
【先行技術文献】
【特許文献】
【０００９】
【特許文献１】特開平７−１４９９８２号公報
【特許文献２】特開平１１−８０４７４号公報
【発明の概要】
【発明が解決しようとする課題】
【００１０】
しかし、特許文献２に記載の手法を上述のような高い難燃性と柔軟性の両立が求められるケーブルのシース材料の用途に適用すると、十分な難燃性が得られないばかりか、亜鉛の総量が多くなり耐熱性を低下させてしまう。
【００１１】
したがって、本発明の目的は、アンチモン化合物を含有することなく、十分な難燃性と柔軟性を有し、かつ耐熱性に優れる塩化ビニル系樹脂組成物、並びにこれを用いた環境にやさしい電線及びケーブルを提供することにある。
【課題を解決するための手段】
【００１２】
上記目的を達成するため、本発明によれば、以下の塩化ビニル系樹脂組成物、電線及びケーブルが提供される。
【００１３】
［１］塩化ビニル系樹脂１００質量部に対し、可塑剤を５５〜７０質量部、金属水和物を２０〜６５質量部、及びポリテトラフロオロエチレンを０．３〜３質量部含有し、前記ポリテトラフロオロエチレンは、フィブリル形成性のポリテトラフロオロエチレン及び非フィブリル形成性のポリテトラフロオロエチレンを含むことを特徴とする塩化ビニル系樹脂組成物。
［２］前記ポリテトラフロオロエチレンを構成する粒子は、フィブリル形成性の高分子量ポリテトラフロオロエチレンからなる芯部と、非フィブリル形成性の低分子量ポリテトラフロオロエチレンからなる最外の殻部とを含む複層構造を有することを特徴とする前記［１］に記載の塩化ビニル系樹脂組成物。
［３］前記ポリテトラフロオロエチレンは、フィブリル化された状態で分散されていることを特徴とする前記［１］又は前記［２］に記載の塩化ビニル系樹脂組成物。
［４］前記金属水和物の全部又は一部が、ハイドロタルサイト、水酸化アルミニウムのいずれか又はそれらの混合物であることを特徴とする前記［１］〜［３］のいずれか１つに記載の塩化ビニル系樹脂組成物。
［５］前記可塑剤の全部又は一部が、トリメリット酸トリ２−エチルヘキシル、トリメリット酸トリｎ−オクチルのいずれか又はそれらの混合物であることを特徴とする前記［１］〜［４］のいずれか１つに記載の塩化ビニル系樹脂組成物。
［６］前記［１］〜［５］のいずれか１つに記載の塩化ビニル系樹脂組成物が被覆されていることを特徴とする電線。
［７］前記［１］〜［５］のいずれか１つに記載の塩化ビニル系樹脂組成物がシースとして被覆されていることを特徴とするケーブル。
［８］難燃剤を含有しない易燃性樹脂組成物が導体上に被覆されてなる線心１本又は当該線心２本以上を撚り合せたもので構成されるケーブルコアを有する前記［７］に記載のケーブル。
［９］前記ケーブルコアの周りに金属の遮蔽層を有する前記［８］に記載のケーブル。
【発明の効果】
【００１４】
本発明によれば、アンチモン化合物を含有することなく、十分な難燃性と柔軟性を有し、かつ耐熱性に優れる塩化ビニル系樹脂組成物、並びにこれを用いた環境にやさしい電線及びケーブルが提供される。
【図面の簡単な説明】
【００１５】
【図１】本発明の第１の実施の形態に係るケーブルの断面図である。
【図２】本発明の第２の実施の形態に係るケーブルの断面図である。
【図３】本発明の第３の実施の形態に係るケーブルの断面図である。
【図４】本発明の第４の実施の形態に係るケーブルの断面図である。
【図５】本発明の実施の形態に係る電線の断面図である。
【発明を実施するための形態】
【００１６】
以下、本発明の塩化ビニル系樹脂組成物、電線及びケーブルの実施形態について具体的に説明する。
【００１７】
〔塩化ビニル系樹脂組成物〕
本発明の実施形態に係る塩化ビニル系樹脂組成物は、塩化ビニル系樹脂１００質量部に対し、可塑剤を５５〜７０質量部、金属水和物を２０〜６５質量部、及びポリテトラフロオロエチレン（ＰＴＦＥ）からなる粒子を０．３〜３質量部含有する。
【００１８】
本発明者らは、難燃剤を含有しない易燃性樹脂組成物がケーブルコアの各線心の被覆に用いられてなるケーブルを難燃化するにあたって、シース材料が燃焼時に吸熱反応を起こしてシース材料自体の燃焼サイクルを縮小させる効果と、シース材料が燃焼時に強固な残渣を形成してケーブルコアへの熱と酸素の伝搬を阻害する効果に着目して、シース材料に用いる塩化ビニル系樹脂組成物について検討した結果、それら両方の効果の共存が有効であることを見出した。
【００１９】
（塩化ビニル系樹脂）
本発明の実施形態における塩化ビニル系樹脂としては、塩化ビニルのホモポリマー、即ちポリ塩化ビニル樹脂、及び塩化ビニルと他の共重合可能なモノマーとのコポリマー、並びにこれらの混合物が挙げられる。ポリ塩化ビニル樹脂としては、通常、平均重合度１０００〜２５００のものが挙げられる。他の共重合可能なモノマーとしては、塩化ビニルと共重合が可能なモノマーであればよく、例えば、エチレン、酢酸ビニル、塩化ビニリデン、アクリル酸、アクリル酸エステル、メタクリル酸、メタクリル酸エステル等から選ばれる１種以上を用いることができる。
【００２０】
（金属水和物）
本実施の形態に係る塩化ビニル系樹脂組成物は、所定量の金属水和物を含有する。これにより、塩化ビニル系樹脂組成物の燃焼時に吸熱反応が生じる。金属水和物は塩化ビニル系樹脂の分解温度域で脱水して分解し、これが吸熱反応であるため、樹脂組成物の燃焼拡大を抑制する効果をもたらす。また、樹脂組成物への無機物の含有には、燃焼時に形成される残渣の体積を大きくし(目視で確認できる)、ケーブルコアへの断熱と酸素遮断の効果を大きくする効果もあると考えられる。
【００２１】
金属水和物としては、ハイドロタルサイト、水酸化アルミニウム、水酸化マグネシウム、水酸化カルシウムなどが挙げられる。成形時や熱負荷時に発生する塩化水素を捕捉することで耐熱性に寄与し、金属元素によるポリ塩化ビニル樹脂の劣化促進の影響が少ないことから、金属水和物の全部又は一部が、ハイドロタルサイト、水酸化アルミニウムのいずれか又はそれらの混合物であることが好ましい。
【００２２】
金属水和物の添加量は、塩化ビニル系樹脂１００質量部に対し、２０〜６５質量部がよく、３０〜５０質量部が好ましく、４０〜５０質量部がより好ましい。２０質量部未満では難燃性が十分でない。一方、６５質量部を超えて添加しても難燃性向上効果が飽和する反面、柔軟性が損なわれる。
【００２３】
（ポリテトラフロオロエチレン）
本実施の形態に係る塩化ビニル系樹脂組成物は、所定量のポリテトラフロオロエチレン（以下、ＰＴＦＥという）を含有する。当該ＰＴＦＥは、フィブリル形成性のＰＴＦＥ及び非フィブリル形成性のＰＴＦＥを含む。これにより、塩化ビニル系樹脂組成物が燃焼時に強固な残渣を形成する。フィブリル形成性のＰＴＦＥと非フィブリル形成性のＰＴＦＥの塩化ビニル系樹脂組成物中における含有比率は、前者：後者＝９５：５〜３０：７０であることが好ましく、９０：１０〜５０：５０であることがより好ましい。
【００２４】
ＰＴＦＥは、樹脂組成物の溶融混練時に受けるせん断力により、樹脂組成物中にフィブリル化された状態で分散される。この分散状態は、電線・ケーブルの被覆材として成形された後も維持される。さらにはＰＴＦＥが難燃性の極めて高い物質であるため、樹脂組成物が軟化、熱分解して流動化する固体燃焼の初期段階においても、フィブリル状の分散状態は維持される。このため樹脂組成物の流動が抑制される。この流動は、電線・ケーブルの燃焼時において燃焼部位を拡大させ、燃焼残渣の定着を妨げる要因であると考えられるので、この流動の抑制が強固な燃焼残渣の形成に特に寄与すると考えられる。ＰＴＦＥを構成する粒子は、分散性がより優れる点において微粒子であることが好ましい。ＰＴＦＥの微粒子径は、０．０５〜１μｍであることが好ましく、０．１〜０．５μｍであることがより好ましく、０．１５〜０．４μｍであることがさらに好ましい。
【００２５】
ＰＴＦＥは、フィブリル形成性のＰＴＦＥ及び非フィブリル形成性のＰＴＦＥの双方が使用される形態であれば特に限定されるものではないが、ＰＴＦＥを構成する粒子が、フィブリル形成性の高分子量ポリテトラフロオロエチレンからなる芯部と、非フィブリル形成性の低分子量ポリテトラフロオロエチレンからなる最外の殻部とを含む複層構造を有するものを使用することが好ましい。この粒子構造によれば、過剰なフィブリル化によりＰＴＦＥ同士が絡まって分散性が低下し、樹脂組成物の押出外観が悪化することを防止できる。高分子量ポリテトラフロオロエチレンは、フィブリル形成性を有するものであれば特に限定されるものではないが、分子量１００万〜９００万であるものが好ましく、分子量２００万〜８００万であるものがより好ましい。また、低分子量ポリテトラフロオロエチレンは、非フィブリル形成性を有するものであれば特に限定されるものではないが、分子量１００万未満であるものが好ましく、分子量１万〜８０万であるものがより好ましい。
【００２６】
ＰＴＦＥの添加量は、塩化ビニル系樹脂１００質量部に対し、０．３〜３質量部がよく、０．５〜２質量部が好ましい。０．３質量部未満では難燃性が十分でない。一方、３質量部を超えると押出外観が悪化する。
【００２７】
（可塑剤）
本実施の形態に係る塩化ビニル系樹脂組成物は、所定量の可塑剤を含有する。可塑剤としては、トリメリット酸エステル系可塑剤、ピロメリット酸エステル系可塑剤、ポリエステル系可塑剤、フタル酸エステル系可塑剤、エポキシ系可塑剤、ジカルボン酸エステル系可塑剤を使用できる。良好な耐熱性を付与するため、可塑剤の全部又は一部が、トリメリット酸エステル系可塑剤、中でもトリメリット酸トリ２−エチルヘキシル（ＴＯＴＭ）、トリメリット酸トリｎ−オクチル（ＴｎＯＴＭ）のいずれか又はそれらの混合物であることが好ましい。
【００２８】
可塑剤の添加量は、塩化ビニル系樹脂１００質量部に対し、５５〜７０質量部がよく、６０〜７０質量部が好ましい。５５質量部未満だと柔軟性が不十分である。一方、７０質量部を超えると樹脂組成物中の可燃成分が多いため本発明の難燃効果が発現しなくなる。
【００２９】
（その他の添加剤）
本実施の形態に係る塩化ビニル系樹脂組成物は、上記成分の他、通常、安定剤、充填剤、顔料等を含み得る。例えば、塩化ビニル系樹脂１００質量部に対し、安定剤は２〜１０質量部、充填剤は金属水和物との合計で２０〜８０質量部を含むことが好ましい。
【００３０】
安定剤としては、カルシウム−亜鉛系、バリウム−亜鉛系など、市販の複合安定剤が挙げられる。環境や人体に対する悪影響が指摘されている鉛含有のものは好ましくない。その他、不安定塩素の置換や金属塩化物の捕捉の効果があるβ−ジケトン類、主に金属塩化物の捕捉に作用する多価アルコール類、二重結合の消去に作用する過塩素酸塩類、塩化水素の捕捉に作用するゼオライト類や脂肪酸金属塩、ラジカルを失活させるフェノール系酸化防止剤、過酸化物の分解やラジカルの捕捉に作用するアミン系及びチオエーテル系酸化防止剤、並びに紫外線吸収剤などを適量添加できる。
【００３１】
充填剤としては、炭酸カルシウム、クレー、タルク、シリカなどが挙げられる。
【００３２】
（製造方法）
本実施の形態に係る塩化ビニル系樹脂組成物の製造方法としては、特に制限は無い。樹脂組成物の各成分が実質的に均一に分散、混合、混練される方法であれば、どのような製造方法でも採用できる。例えば、バンバリーミキサー、コニーダー、同方向型二軸押出機、異方向型二軸押出機、ロール式混練機、バッチ式混練機などで混練し、樹脂組成物を得ることができる。
【００３３】
（用途）
本実施の形態に係る塩化ビニル系樹脂組成物は、アンチモン化合物を含有することなく、十分な難燃性と柔軟性を有し、かつ耐熱性に優れるため、電線（絶縁電線）の絶縁体やケーブルのシースに好適に使用できる。
【００３４】
〔電線・ケーブル〕
図１は、本発明の第１の実施の形態に係るケーブルの断面図である。ケーブル１０は、導体１１上に絶縁体１２が被覆された線心１（１本）をケーブルコアとし、その周りに金属の素線２からなる遮蔽層が設けられ、その周りにシース３が被覆された構造を有する。絶縁体１２は、例えば、難燃剤を含まない易燃性樹脂組成物から形成される。シース３は、被覆用押出機により、本実施の形態に係る塩化ビニル系樹脂組成物が押出成形されたものである。
【００３５】
図２は、本発明の第２の実施の形態に係るケーブルの断面図である。ケーブル２０は、導体１１上に絶縁体１２が被覆された線心１（２本）が撚り合されてなるケーブルコア４の周りに金属の素線２からなる遮蔽層が設けられ、その周りにシース３が被覆された構造を有する。
【００３６】
図３は、本発明の第３の実施の形態に係るケーブルの断面図である。ケーブル３０は、導体１１上に絶縁体１２が被覆された多数の線心１が撚り合されてなるケーブルコアの周りに押えテープ５が巻かれ、その周りにシース３が被覆された構造を有する。
【００３７】
図４は、本発明の第４の実施の形態に係るケーブルの断面図である。ケーブル４０は、導体１１上に絶縁体１２が被覆された線心１（３本）が撚り合されてなるケーブルコアの周りに直接シース３が被覆された構造を有する。
【００３８】
図５は、本発明の実施の形態に係る電線の断面図である。電線５０は、導体１１上に絶縁体５２が被覆された構造を有する。絶縁体５２は、被覆用押出機により、本実施の形態に係る塩化ビニル系樹脂組成物が押出成形されたものである。
【００３９】
本発明の塩化ビニル系樹脂組成物は、上記第１及び第２の実施形態のような構造を有し、高い伝送特性を求められるケーブル以外のケーブル（上記第３及び第４の実施形態）や電線（上記実施形態）に対しても適用可能であり、それにより、高い難燃性と柔軟性を有する電線・ケーブルを提供できる。
【００４０】
上記の第１〜４の実施形態における絶縁体１２が難燃性の樹脂組成物で形成されている場合にも本発明の塩化ビニル系樹脂組成物はシース材料として適用可能である。また、本発明の塩化ビニル系樹脂組成物は、これらのケーブルのシース材料としてだけでなく、各線心の絶縁体材料としても適用できる。
【実施例】
【００４１】
以下に、本発明のケーブルを、実施例を用いて説明する。なお、本発明は、以下の実施例によって、いかなる制限を受けるものではない。
【００４２】
（実施例１〜４及び比較例１〜７）
（１）塩化ビニル系樹脂組成物の混練
高速撹拝ミキサーであるヘンシェルミキサーに、表１に示す可塑剤以外の配合剤を投入し、１０秒程低速で混合した後、可塑剤を少量ずつ連続で投入しつつ高速で混合し、樹脂温度を１１０℃まで上げてドライアップさせた。これを１６０℃に設定したミキシングロールにて５分間混練し、シート化した。
（２）評価用シートの作製
シート化した塩化ビニル系樹脂組成物を、熱プレス機にて、１７０℃で３分予熱後、１００ｋｇｆ／ｃｍ２で加圧しながら温度を２分保持し、５分かけて室温まで冷却し、評価用の１ｍｍ厚のシートを作製した。
（３）評価用ケーブルの作製
図１及び図２に示す２種類の構造の評価用ケーブルを作製した。２種類とも、導体として外径０．３８ｍｍの錫めっき銅線（外径０．１２７ｍｍの素線７本撚り）を使用し、その周りに難燃剤を含有しない低密度ポリエチレンを発泡させた厚さ０．２５ｍｍの絶縁体を被覆した後、電子線照射により低密度ポリエチレンを架橋させて得られた線心を用いた。１種類は図１に示すように１本の線心をケーブルコアとし、もう１種類は図２に示すように２本の線心を撚り合せたものをケーブルコアとした。それぞれのケーブルコアの周りに外径０．１ｍｍの錫めっき軟導線を巻いて遮蔽層とし、その周りにシースとして塩化ビニル系樹脂組成物を厚さ０．２５ｍｍで被覆した。シースの被覆ではシート化した塩化ビニル系樹脂組成物を、５ｍｍ角のペレットに裁断し、シリンダー先端温度１９０℃、ヘッド温度１９５℃に設定した４０ｍｍ押出機を用いた。
【００４３】
以下に示す各種評価試験を行なった。その評価結果を表１に示す。
【００４４】
［評価試験］
（１）柔軟性の評価
ケーブルの配線性に影響するシースの柔軟性を定量的に評価する方法を検討したところ、シース材料の引張試験で３０％以下の小さな伸び率の時点での応力の値がケーブルの配線性とよく対応することがわかった。そこで、引張試験で伸び率が２０％となる時の応力（２０％モジュラス）を柔軟性の指標とし、ケーブル配線性との対応から６．９ＭＰａ以下を合格とした。測定方法は次のように定めた。１ｍｍ厚の評価用シートから幅６ｍｍ、長さ１００ｍｍの短冊状試料片を長さ方向がロール混練時の材料の進行方向になるように打ち抜き、間隔７５ｍｍに設定した引張試験機の試料保持具に取り付け、速度５００ｍｍ／分で引張試験を行った。
【００４５】
（２）引張特性及び耐熱性の評価
ＪＩＳ  Ｋ  ６７２３に準じて１ｍｍ厚の評価用シートからダンベル試験片を打ち抜き、加熱前後の引張試験を行った。加熱温度、加熱時間はＵＬ規格の１０５℃定格電線・ケーブルへの要求を考慮して１３６℃、１６８時間とし、引張強さ残率、伸び残率７０％以上を合格とした。加熱前の引張特性は引張強さ１３．８ＭＰａ以上、伸び１５０％以上を合格とした。
【００４６】
（３）押出加工性の評価
上記のシース被覆押出を線速４００ｍ／分で１２時間以上行い、焼け(変色)を生じたり、外径が要求公差を外れることが無いものを合格とした。
【００４７】
（４）難燃性の評価
作製したケーブルについて、ＵＬ規格のＶＷ−１試験を実施し、１０本中１０本とも規格に満足する場合に合格とした。
【００４８】
【表１】
2015074709.tif 000003
【００４９】
表１中の組成で使用した材料は以下の通りである。
ポリ塩化ビニル樹脂：大洋塩ビ製  TH-1300
ＴＯＴＭ（トリメリット酸トリ２−エチルヘキシル）：花王製  トリメックスT-08
ＴｎＯＴＭ（トリメリット酸トリｎ−オクチル）：花王製  トリメックスN-08
Ｃａ−Ｚｎ系安定剤：堺化学工業製  OW-3152
ハイドロタルサイト：堺化学工業製  HT-1
水酸化アルミニウム：昭和電工製  ハイジライトH-42M
ＰＴＦＥ（微粒子状の粉末）：ダイキン工業製  FA-500H
ほう酸亜鉛：堺化学工業製  SZB-500
焼成クレー：ＢＡＳＦ製  Satintone SP-33
重質炭酸カルシウム：備北粉化工業製  ソフトン1200
【００５０】
実施例１〜４は、シース材料としての塩化ビニル系樹脂組成物の組成を、ポリ塩化ビニル樹脂１００質量部に対し、可塑剤（ＴＯＴＭ、ＴｎＯＴＭ）を５５〜７０質量部、金属水和物をハイドロタルサイトと水酸化アルミニウムの合計で２０〜６５質量部、フィブリル形成性の高分子量ＰＴＦＥからなる芯部と、非フィブリル形成性の低分子量ＰＴＦＥからなる殻部とからなる微粒子を０.３〜３質量部に調整した例である。実施例１〜４のいずれの配合においても、柔軟性、耐熱性、押出加工性、難燃性で良好な結果を得た。
【００５１】
可塑剤の添加量が５５質量部未満の比較例１では柔軟性が不十分であり、７０質量部を超える比較例２では難燃性が不十分であった。
【００５２】
金属水和物の添加量が２０質量部未満の比較例３では難燃性が不十分であり、６５質量部を超える比較例４では柔軟性が不十分であった。
【００５３】
フィブリル形成性の高分子量ＰＴＦＥからなる芯部と、非フィブリル形成性の低分子量ＰＴＦＥからなる殻部とからなる微粒子の添加量が０．３質量部未満の比較例５では難燃性が不十分であり、３質量部を超える比較例６では押出外観が悪く押出加工性が不十分であった。
【００５４】
ほう酸亜鉛の多量添加によりシースの燃焼残渣形成促進を狙った比較例７では難燃性が不十分な上、亜鉛焼けにより耐熱性が不十分であった。
【符号の説明】
【００５５】
１：線心、１１：導体、１２、５２：絶縁体
２：遮蔽層を構成する素線、３：シース
４：ケーブルコア、５：押えテープ
１０、２０、３０、４０：ケーブル、５０：電線
【図１】
2015074709.tif 000004
【図２】
2015074709.tif 000005
【図３】
2015074709.tif 000006
【図４】
2015074709.tif 000007
【図５】
2015074709.tif 000008